(57)【要約】【課題】高送り条件での切削加工ですぐれた耐チッピング性を発揮する表面被覆超硬合金製エンドミルの製造方法を提供する。【解決手段】表面被覆超硬合金製エンドミルを製造する方法において、  エンドミル本体の研削加工前の焼結素材を、（ａ）原料粉末である炭化タングステン粉末、炭化クロム粉末、炭化バナジウム粉末、およびＣｏ粉末の混合時に、混合粉末に対する割合で２〜８質量％の加熱気化粉末を配合して、分散分布せしめ、（ｂ）上記の加熱気化粉末配合の混合粉末より押出しプレス成形された長尺状成形体を加熱乾燥して、前記加熱気化粉末の気化による空孔を前記長尺状成形体中に形成し、（ｃ）ついで、上記空孔形成後の長尺状成形体を焼結して、焼結時に毛細管現象により前記空孔内に結合相形成成分であるＣｏが凝集した焼結体を形成し、（ｄ）さらに、上記焼結体にＨＩＰ処理を施して、上記Ｃｏ凝集組織を微細化する、以上（ａ）〜（ｄ）により製造する。【選択図】        なし【特許請求の範囲】
【請求項１】
切刃部とシャンク部からなり、少なくとも前記切刃部が、結合相形成成分として、焼結時に炭化タングステン粒の成長抑制作用を発揮するＣｒおよび／またはＶを０．１〜２％質量％含有し、さらに結合相形成成分として、Ｃｏを５〜１０質量％含有し、残りが硬質分散相形成成分としての炭化タングステンと不可避不純物からなる組成を有する超硬合金で構成されたエンドミル本体の表面に、０．５〜７μｍの平均層厚を有する硬質被覆層を形成することにより表面被覆超硬合金製エンドミルを製造する方法において、
（ａ）上記エンドミル本体の研削加工前の焼結素材の製造に際して、原料粉末である炭化タングステン粉末、炭化クロム粉末、炭化バナジウム粉末、およびＣｏ粉末の混合時に、混合粉末に対する割合で２〜８質量％の加熱気化粉末を配合して、分散分布せしめ、
（ｂ）上記の加熱気化粉末配合の混合粉末より押出しプレス成形された長尺状成形体を加熱乾燥して、前記加熱気化粉末の気化による空孔を前記長尺状成形体中に形成し、
（ｃ）ついで、上記空孔形成後の長尺状成形体を焼結して、焼結時に毛細管現象により前記空孔内に結合相形成成分であるＣｏが凝集した焼結体を形成し、
（ｄ）さらに、上記焼結体にＨＩＰ処理を施して、上記Ｃｏ凝集組織が微細化された焼結素材を形成する、
ことを特徴とする高送り条件での切削加工ですぐれた耐チッピング性を発揮する表面被覆超硬合金製エンドミルを製造する方法。
【請求項２】
上記硬質被覆層を、
組成式：（Ｔｉ１−ＸＡｌＸ）Ｎ、
組成式：［Ｔｉ１−（Ｘ＋Ｙ）ＡｌＸＳｉＹ］Ｎ、
で表わした場合、厚さ方向中央部のオージェ分光分析装置による測定で、原子比で、Ｘ：０．３５〜０．７０、Ｙ：０．０１〜０．１０を満足するＴｉとＡｌの複合窒化物層およびＴｉとＡｌとＳｉの複合窒化物層のうちのいずれか、または両方で構成したことを特徴とする、上記請求項１に記載の表面被覆超硬合金製エンドミルを製造する方法。
【発明の詳細な説明】
【０００１】
【発明の属する技術分野】
この発明は、特に超硬合金で構成されたエンドミル本体（以下、超硬エンドミル本体という）がすぐれた強靭性を有し、したがって高送り条件での切削加工で切刃がすぐれた耐チッピング性を示し、この結果長期に亘ってすぐれた切削性能を発揮する表面被覆超硬合金製エンドミル（以下、被覆超硬エンドミルと云う）を製造する方法に関するものである。
【０００２】
【従来の技術】
従来、一般に、各種材料の面加工や溝加工、さらに肩加工などの切削加工に、超硬エンドミル本体の表面に、０．５〜７μｍの平均層厚で硬質被覆層を形成してなる被覆超硬エンドミルが用いられ、この被覆超硬エンドミルが切刃部とシャンク部からなり、前記切刃部がスクエア形状のものや、切刃部の先端部がボール形状を有するもの、また切刃部がルーター形状を有するものなどが知られている。
また、被覆超硬エンドミルを構成する超硬エンドミル本体の少なくとも前記切刃部が、実質的に結合相と硬質分散相で構成され、結合相形成成分として質量％（以下、％は質量％を示す）で、５〜１０％の割合で含有するＣｏ中に０．１〜２％の割合で固溶含有したＣｒおよび／またはＶ成分による粒成長抑制作用で、硬質分散相を構成する炭化タングステン（以下、ＷＣで示す）の粒径を、平均粒径で、望ましくは０．７μｍ以下とした微粒組織の超硬合金で構成された被覆超硬エンドミルが知られている（例えば、特許文献１，２参照）。
さらに、上記の被覆超硬エンドミルの超硬エンドミル本体が、例えば原料粉末として、いずれも０．１〜３μｍの範囲内の所定の平均粒径を有するＷＣ粉末、炭化クロム（以下、Ｃｒ３Ｃ２で示す）粉末、炭化バナジウム（以下、ＶＣで示す）粉末、およびＣｏ粉末を用い、これら原料粉末を所定の配合組成に配合し、湿式混合し、乾燥した後、押出しプレスにて所定の直径の長尺状成形体とし、この長尺状成形体を、１．３〜１３．３Ｐａの真空雰囲気中、１３５０〜１４８０℃の範囲内の所定の温度に昇温し、この昇温温度に１〜２時間保持後、雰囲気を、例えばＡｒを導入して４．９〜１４．７ＭＰａの加圧雰囲気とし、前記昇温温度および加圧雰囲気の条件下に１５〜６０分間保持した後、少なくとも１２００℃までを５０〜１００℃／ｍｉｎの冷却速度で冷却することにより、Ｃｒ（Ｃｒ３Ｃ２）および／またはＶ（ＶＣ）がＣｏ中に固溶してなる結合相とＷＣの硬質分散相で構成された超硬合金からなる所定の直径の焼結素材を形成し、この焼結素材から所定の形状に研削加工することにより製造されることもよく知られるところである（例えば、特許文献１参照）。
【０００３】
また、上記硬質被覆層を、
組成式：（Ｔｉ１−ＸＡｌＸ）Ｎ、
組成式：［Ｔｉ１−（Ｘ＋Ｙ）ＡｌＸＳｉＹ］Ｎ、
で表わした場合、厚さ方向中央部のオージェ分光分析装置による測定で、原子比で、Ｘ：０．３５〜０．７０、Ｙ：０．０１〜０．１０を満足するＴｉとＡｌの複合窒化物［以下、（Ｔｉ，Ａｌ）Ｎで示す］層およびＴｉとＡｌとＳｉの複合窒化物［以下、（Ｔｉ，Ａｌ，Ｓｉ）Ｎで示す］層のうちのいずれか、または両方で構成された被覆超硬エンドミルも知られている（例えば、特許文献３参照）。
【０００４】
【特許文献１】
特公昭６２−５６２２４号公報
【特許文献２】
特開平０５−１７９３１０号公報
【特許文献３】
特開平０７−３１０１７４号公報
【０００５】
【発明が解決しようとする課題】
一方、近年の切削加工の省力化および省エネ化、さらに低コスト化に対する要求は強く、これに伴い、切削装置の高性能化と相俟って、高送り条件での切削加工が行われる傾向にあるが、上記の従来被覆超硬エンドミルにおいては、これをきわめて高い機械的衝撃の加わる高送り条件での切削加工に用いると、特に超硬エンドミル本体の強靭性不足が原因で切刃にチッピング（微少欠け）が発生し易く、これが原因で比較的短時間で使用寿命に至るのが現状である。
【０００６】
【課題を解決するための手段】
そこで、本発明者らは、上述のような観点から、高送り条件での切削加工ですぐれた耐チッピング性を発揮する被覆超硬エンドミルを開発すべく、特にこれを構成する超硬エンドミル本体について、製造面から研究を行った結果、
上記超硬エンドミル本体の研削加工前の焼結素材の製造に際して、原料粉末であるＷＣ粉末、Ｃｒ３Ｃ２粉末、ＶＣ粉末、およびＣｏ粉末の混合時に、混合粉末に対する割合で２〜８％の加熱気化粉末、望ましくはパラフィンを配合して、分散分布せしめておくと、この加熱気化粉末配合の混合粉末より押出しプレス成形された長尺状成形体の加熱乾燥時に、前記加熱気化粉末の気化による空孔が前記長尺状成形体中に形成されることになるが、これの焼結時に毛細管現象により前記空孔内に結合相形成成分であるＣｏが凝集して、前記空孔がＣｏで充填された組織の焼結体が形成されるようになり、これにＨＩＰ処理を施して、前記Ｃｏ凝集組織を微細化してやると、この結果の焼結素材は、微細なＣｏ粒が分散分布した組織によってすぐれた強靭性をもつようになることから、かかる焼結素材を用いて製造された被覆超硬エンドミルは、高い機械的衝撃の加わる高送り条件での切削加工でもすぐれた耐チッピング性を発揮するようになる、という研究結果を得たのである。
【０００７】
この発明は、上記の研究結果に基づいてなされたものであって、切刃部とシャンク部からなり、少なくとも前記切刃部が、結合相形成成分として、焼結時にＷＣ粒の成長抑制作用を発揮するＣｒおよび／またはＶを０．１〜２％％含有し、さらに結合相形成成分として、Ｃｏを５〜１０％含有し、残りが硬質分散相形成成分としてのＷＣと不可避不純物からなる組成を有する超硬エンドミル本体の表面に、０．５〜７μｍの平均層厚で硬質被覆層、望ましくは、
組成式：（Ｔｉ１−ＸＡｌＸ）Ｎ、
組成式：［Ｔｉ１−（Ｘ＋Ｙ）ＡｌＸＳｉＹ］Ｎ、
で表わした場合、厚さ方向中央部のオージェ分光分析装置による測定で、原子比で、Ｘ：０．３５〜０．７０、Ｙ：０．０１〜０．１０を満足する（Ｔｉ，Ａｌ）Ｎ層および（Ｔｉ，Ａｌ，Ｓｉ）Ｎ層のうちのいずれか、または両方で構成された硬質被覆層を形成することにより被覆超硬エンドミルを製造する方法ににおいて、
（ａ）上記超硬エンドミル本体の研削加工前の焼結素材の製造に際して、原料粉末であるＷＣ粉末、Ｃｒ３Ｃ２粉末、ＶＣ粉末、およびＣｏ粉末の混合時に、混合粉末に対する割合で２〜８％の加熱気化粉末、望ましくはパラフィンを配合して、分散分布せしめ、
（ｂ）上記の加熱気化粉末配合の混合粉末より押出しプレス成形された長尺状成形体を加熱乾燥して、前記加熱気化粉末の気化による空孔を前記長尺状成形体中に形成し、
（ｃ）ついで、上記空孔形成後の長尺状成形体を焼結して、焼結時に毛細管現象により前記空孔内に結合相形成成分であるＣｏが凝集した焼結体を形成し、
（ｄ）さらに、上記焼結体にＨＩＰ処理を施して、上記Ｃｏ凝集組織が微細化された焼結素材を形成する、
ことにより、高送り条件での切削加工ですぐれた耐チッピング性を発揮する被覆超硬エンドミルを製造する方法に特徴を有するものである。
【０００８】
以下に、この発明の被覆超硬エンドミルの製造方法において、これを構成する超硬エンドミル本体の組成、および硬質被覆層の組成および平均層厚、さらにを上記の通りに限定した理由を説明する。
（１）  （）超硬エンドミル本体の組成
（ａ）Ｃｏ含有量
Ｃｏ成分には、焼結性を向上させ、結合相を形成して強度を向上させ、さらに微細なＣｏ粒として分散分布して強靭性を向上させ、もって高送り条件での切削加工で発生する高い機械的衝撃を吸収して、切刃にチッピングが発生するのを防止する作用があるが、その含有量が５％未満では前記作用に所望の向上効果を確保することができず、一方その含有量が１０％を超えると高送り加工条件下では切刃に塑性変形が発生し易くなり、これが原因で切刃に摩耗促進の原因となる偏摩耗が発生するようになることから、その含有量を５〜１０％と定めた。
【０００９】
（ｂ）Ｃｒおよび／またはＶの含有量
これらの成分には、結合相を形成するＣｏ中に固溶した状態で硬質分散相であるＷＣ粒の成長を著しく抑制して、これの粒径を平均粒径で、望ましくは０．７μｍ以下とした微粒組織とする作用があるが、この作用はＣｒおよびＶ成分の含有量が０．１％未満では不充分となり、一方その含有量が２％を超えると、これらの成分が炭化物として析出し、強度および靭性を低下させるようになることから、その含有量を０．１〜２％と定めた。
【００１０】
（２）  硬質被覆層の組成および平均層厚
（Ｔｉ，Ａｌ）Ｎ層および（Ｔｉ，Ａｌ，Ｓｉ）Ｎ層におけるＡｌは、層の高温硬さおよび耐熱性を高め、もって耐摩耗性を向上させるために固溶するものであり、したがって組成式：（Ｔｉ１−ＸＡｌＸ）Ｎ、および同［Ｔｉ１−（Ｘ＋Ｙ）ＡｌＸＳｉＹ］ＮのＸ値が０．３５未満では前記高温硬さおよび耐熱性に所望の向上効果が得られず、一方その値が０．７０を越えると、硬質被覆層にチッピングが発生し易くなると云う理由によりＸ値を原子比で０．３５〜０．７０と定めたものである。
また、（（Ｔｉ，Ａｌ，Ｓｉ）Ｎ層におけるＳｉには、層の耐熱性を一段と向上させる作用があるが、上記組成式のＹ値が０．０１未満では所望の耐熱性向上効果が得られず、一方その値が０．１０を越えると、硬質被覆層にチッピングが発生し易くなると云う理由によりＹ値を０．０１〜０．１０（原子比）と定めた。
さらに、その平均層厚が０．５μｍ未満では、硬質被覆層形成による所望の耐摩耗性向上効果が得られず、一方その平均層厚が７μｍを越えると、硬質被覆層自体にチッピングが発生し易くなることから、その平均層厚を０．５〜７μｍと定めた。
【００１１】
（３）  加熱気化粉末の配合割合
上記の通り加熱気化粉末には、加熱乾燥時に気化して、微細なＣｏ粒が分散分布し、これによって機械的衝撃が吸収されるようになる組織を焼結素材中に形成するのに不可欠な空孔を長尺状成形体中に形成する作用があるが、その割合が、原料粉末の混合粉末に対する割合で２％未満では前記空孔の形成が少な過ぎ、この結果微細なＣｏ粒の分散割合が不十分となり、所望の耐チッピング性を切刃に確保することができず、一方その割合が８％を越えると、加熱乾燥時に形成された空孔を焼結時にＣｏで充填することができなくなり、Ｃｏの未充填部分が高い機械的衝撃を伴なう高送り切削加工では破壊の起点となり、折損し易くなることから、その配合割合を２〜８％と定めた。
【００１２】
【発明の実施の態様】
つぎに、この発明の被覆超硬エンドミルの製造方法を実施例により具体的に説明する。
（ａ）原料粉末として、０．３μｍの平均粒径を有するＷＣ粉末、同２．３μｍのＣｒ３  Ｃ２  粉末、同１．８μｍのＶＣ粉末、および同１．５μｍのＣｏ粉末を用意し、これら原料粉末を、表１に示される配合組成に配合し、潤滑材として前記原料粉末に対する割合で１％のステアリン酸亜鉛を添加して、ボールミルで７２時間湿式混合し、減圧乾燥した後、加熱気化粉末として、目の開きが２５０μｍの篩を通過したパラフィン粉末を、それぞれ表１に示される割合（前記混合粉末全体に対する割合）で配合し、ブレンダーにて３０分間乾式混合して、前記混合粉末中に分散分布せしめ、
（ｂ）これらの混合粉末から、それぞれ７５ＭＰａの圧力で所定の寸法（直径および長さ）をもった長尺状成形体（いずれも丸棒形状）を押出プレス成形し、これら長尺状成形体を１．３Ｐａの真空中、７℃／分の昇温速度で、６００℃に昇温し、この温度に１時間保持の条件で脱脂して、前記加熱気化粉末の気化による空孔を前記長尺状成形体内に形成し、
（ｃ）上記長尺状成形体に、同じ真空雰囲気中、同じ昇温速度で、温度：１３８０〜１４８０℃の範囲内の所定の焼結温度に昇温し、この焼結温度に１時間保持の条件で焼結を施して、前記空孔がＣｏで充填された焼結体を形成し、
（ｄ）上記焼結体に、１．３Ｐａの真空中、７℃／分の昇温速度で昇温し、昇温途中１３００〜１５００℃の範囲内の所定の温度からＡｒを導入して雰囲気圧力を６ＭＰａの加圧雰囲気とし、この状態で１３８０〜１５００℃の範囲内の所定の温度まで昇温し、この昇温温度に１時間保持の条件でＨＩＰ処理を施して、上記Ｃｏ凝集組織を微細化してなる焼結素材を形成し、
（ｅ）上記焼結素材に研削加工を施して、それぞれ同じく表２に示される寸法および形状をもった超硬エンドミル本体Ａ−１〜Ａ−７（以下、本発明超硬エンドミル本体Ａ−１〜Ａ−７という）を形成し、
（ｆ）上記本発明超硬エンドミル本体Ａ−１〜Ａ−７を、アセトン中で超音波洗浄し、乾燥した状態で、それぞれ図２に示されるアークイオンプレーティング装置に装入し、一方カソード電極（蒸発源）として、種々の成分組成をもったＴｉ−Ａｌ合金およびＴｉ−Ａｌ−Ｓｉ合金をそれぞれ装着し、装置内を排気して０．５Ｐａの真空に保持しながら、ヒーターで装置内を５００℃に加熱した後、Ａｒガスを装置内に導入して１０ＰａのＡｒ雰囲気とし、この状態で超硬エンドミル本体に−８００Ｖのバイアス電圧を印加して超硬エンドミル本体表面をＡｒガスボンバート洗浄し、
ついで装置内を１．３×１０−３Ｐａの真空に保持しながら、ヒーターで装置内を６００℃に加熱した状態で、装置内に反応ガスとして窒素ガスを導入して６Ｐａの反応雰囲気とすると共に、前記超硬エンドミル本体に印加するバイアス電圧を−２００Ｖに下げて、前記カソード電極（Ｔｉ−Ａｌ合金またはＴｉ−Ａｌ−Ｓｉ合金）とアノード電極との間にアーク放電を発生させ、もって前記超硬エンドミル本体のそれぞれの表面に、表２に示される目標組成および目標層厚の硬質被覆層を形成することにより、本発明被覆超硬エンドミル１〜７をそれぞれ製造した。
【００１３】
また、比較の目的で、超硬エンドミル本体の製造において、表１に示される通り混合粉末への加熱気化粉末であるパラフィン粉末の配合を行わない以外は同一の条件で超硬エンドミル本体ａ−１〜ａ−７を製造し、さらに表２に示される通り同一の条件で硬質被覆層を形成することにより従来被覆超硬エンドミル１〜７をそれぞれ製造した。
【００１４】
なお、この結果得られた本発明被覆エンドミル１〜７および従来被覆超硬エンドミル１〜７の硬質被覆層について、その構成層のそれぞれの厚さ方向中央部の組成をオージェ分光分析装置を用いて測定すると共に、前記硬質被覆層の構成層の厚さを、走査型電子顕微鏡を用いて断面測定したところ、いずれも目標組成および目標層厚と実質的に同じ値を示した。
【００１５】
つぎに、上記の本発明被覆超硬エンドミル１〜７および従来被覆超硬エンドミル１〜７のうち、本発明被覆超硬エンドミル１，２および従来被覆超硬エンドミル１，２については、被削材として厚さ：１．６ｍｍのガラス繊維強化エポキシ樹脂多層板を用い、これを表３に示される枚数積み重ね、同じく表３に示される切削加工条件で乾式高送り側面加工を行ない、加工材に標準寸法に対して２０μｍの寸法誤差が生じるまでの切削長を測定し、また本発明被覆被覆超硬エンドミル３〜５および従来被覆被覆超硬エンドミル３〜５については、被削材として幅：３００ｍｍを有する純銅板材を用い、表３に示される切削加工条件で乾式高送り溝加工を行ない、外周刃の逃げ面摩耗幅が０．１ｍｍに達するまでの切削長を測定し、さらに本発明被覆被覆超硬エンドミル６，７および従来被覆被覆超硬エンドミル６，７については、被削材として幅：４００ｍｍを有するＳｉ：１３質量％含有のＡｌ−Ｓｉ合金板材を用い、同じく表３に示される切削加工条件で乾式高送り加工を行ない、外周刃の逃げ面摩耗幅が０．１ｍｍに達するまでの切削長を測定した。これらの測定結果を表３にそれぞれ５本の平均値で示した。
【００１６】
【表１】
2004174616.tif 000002
【００１７】
【表２】
2004174616.tif 000003
【００１８】
【表３】
2004174616.tif 000004
【００１９】
【発明の効果】
表１〜３に示される結果から、本発明被覆超硬エンドミル１〜７は、いずれもこれを構成する超硬エンドミル本体が微細Ｃｏ粒分散組織によって強靭性を具備するようになることから、高送り切削条件で発生する強い機械的衝撃にも切刃にチッピングの発生なく、すぐれた耐摩耗性を発揮するのに対して、前記微細Ｃｏ粒分散組織の形成のない従来被覆超硬エンドミル１〜７においては、いずれも切刃に超硬エンドミル本体の強度および靭性不足が原因で切刃にチッピングが発生し、比較的短時間で使用寿命に至ることが明らかである。
上述のように、この発明の方法によれば、通常の条件での切削加工は勿論のこと、切削加工を高い機械的衝撃を伴なう高送り条件で行なった場合でも、切刃にチッピングの発生のない被覆超硬エンドミルを製造することができ、したがって各種エンドミル加工の省力化および省エネ化、さらに低コスト化に十分満足に対応することができるものである。
【図面の簡単な説明】
【図１】アークイオンプレーティング装置の概略説明図である。
【図１】
2004174616.tif 000005